(57)【要約】【課題】糊付け部分からのはみ出しがなく、紙シートのカールの発生による外観が悪くなる問題等が生じない紙製封筒又は紙製箸袋を得るための水性熱圧着組成物を提供すること。【解決手段】下記の（Ａ）及び（Ｂ）を含有し、粘度（ザーンカップＲ＃４／２５℃で測定した粘度）が１０〜６０秒であることを特徴とする紙製封筒用又は紙製箸袋用水性熱圧着組成物を提供する。（Ａ）ガラス転移温度が−４０〜０℃の水性アクリル系エマルジョン（Ａ−１）及び／又はガラス転移温度が−４０〜０℃の水性エチレン−酢酸ビニル系エマルジョン（Ａ−２）水性熱圧着組成物１００質量％中に（Ａ−１）＋（Ａ−２）の合計固形分として２０〜５０質量％；（Ｂ）平均粒子径が２〜１０μｍのポリエチレンワックス（Ｂ−１）及び／又はシリカ（Ｂ−２）水性熱圧着組成物１００質量％中に（Ｂ−１）＋（Ｂ−２）の全固形分として１〜１０質量％。【選択図】    なし【特許請求の範囲】
【請求項１】
紙シートにインキ組成物で印刷し、印刷した面とは反対側の面の所定の位置に水性熱圧着組成物をコーターで塗布し、乾燥し水性熱圧着層を設ける工程、上記紙シートと別の紙シートを重ね合わせるか又は上記紙シートを折り返した後、水性熱圧着層を設けた所定の位置で熱圧着する工程、その後、所定の位置で裁断する工程を少なくとも行い二方又は三方の側縁部が熱接着された封筒又は箸袋を得るために使用するための上記水性熱圧着組成物が、下記の（Ａ）及び（Ｂ）を含有し、粘度（ザーンカップＲ＃４／２５℃で測定した粘度）が１０〜６０秒であることを特徴とする紙製封筒用又は紙製箸袋用水性熱圧着組成物。
（Ａ）ガラス転移温度が−４０〜０℃の水性アクリル系エマルジョン（Ａ−１）及び／又はガラス転移温度が−４０〜０℃の水性エチレン−酢酸ビニル系エマルジョン（Ａ−２）
水性熱圧着組成物１００質量％中に（Ａ−１）＋（Ａ−２）の合計固形分として２０〜５０質量％；
（Ｂ）平均粒子径が２〜１０μｍのポリエチレンワックス（Ｂ−１）及び／又はシリカ（Ｂ−２）
水性熱圧着組成物１００質量％中に（Ｂ−１）＋（Ｂ−２）の全固形分として１〜１０質量％。
【請求項２】
上記水性熱圧着組成物が、更に、水溶性アクリル系ワニスを１００質量％中に固形分として３〜１２質量％含有することを特徴とする請求項１記載の紙製封筒用又は紙製箸袋用水性熱圧着組成物。
【発明の詳細な説明】
【技術分野】
【０００１】
本発明は、紙製封筒又は紙製箸袋を得るための水性熱圧着組成物に関する。
【背景技術】
【０００２】
紙製封筒や紙製箸袋等は、シートにインキで印刷後、裁断後、糊付け部分に水性糊を塗布し、糊付け部分を折り曲げることにより得ている。しかし、この方法では、生産性が悪く、また得られた紙製封筒や紙製箸袋、糊付け部分を折り曲げて接着させるため、段差が生じたり、糊付け部分の水性糊がはみ出し、用紙が汚れたりする問題を有している。
【０００３】
また上記の問題点を解決するために、グラビア印刷が施された合成樹脂フィルムシートと紙シートとを重ね合わせ、両シートの側縁部と底縁部の三方の端縁部を紙シートに塗布した水性接着剤を介して接着させフィルム封筒を得る方法が提案されている（例えば、特許文献１の従来技術の欄参照）。しかし、この方法では、水性接着剤を塗布した接着部分の幅が広がる問題、紙シートが水性接着剤によってカールを生じ外観が悪くなる問題を有していた。
【０００４】
そのような問題を解消するための方法として、グラビア印刷が施された合成樹脂フィルムシートの所定の位置に感熱性接着剤を塗布し、紙シートを重ね合わせ、感熱接着剤を塗布した所定の位置を熱圧着し、その後所定の位置で裁断し、三方の側縁部が熱圧着されたフィルムシートを１度に複数枚得る方法が提案されている（例えば、特許文献１参照）。しかし、この方法は、紙製封筒、紙製箸袋には、カールが生じる問題等が生じるため適用することはできなかった。
【特許文献１】特開平７−２５１８４７号公報
【発明の開示】
【発明が解決しようとする課題】
【０００５】
本発明の課題は、糊付け部分からのはみ出しがなく、紙シートのカールの発生による外観が悪くなる問題等が生じない紙製封筒又は紙製箸袋を得るための水性熱圧着組成物に関する。
【課題を解決するための手段】
【０００６】
本発明者らは、上記の課題を解決するために鋭意検討した結果、紙製封筒又は紙製箸袋を得るための水性熱圧着組成物として、特定量の、ガラス転移温度が−４０〜０℃の水性アクリル系エマルジョン及び／又はガラス転移温度が−４０〜０℃の水性エチレン−酢酸ビニル系エマルジョンと、特定量の、平均粒子径が２〜１０μｍのポリエチレンワックス及び／又はシリカとを含有し、粘度（ザーンカップＲ＃４／２５℃で測定した粘度）が１０〜６０秒である水性熱圧着組成物を使用することにより、上記課題を全て解決し得ることを見出し、本発明を完成するに到った。
【０００７】
すなわち本発明は、（１）紙シートにインキ組成物で印刷し、印刷した面とは反対側の面の所定の位置に水性熱圧着組成物をコーターで塗布し、乾燥し水性熱圧着層を設ける工程、上記紙シートと別の紙シートを重ね合わせるか又は上記紙シートを折り返した後、水性熱圧着層を設けた所定の位置で熱圧着する工程、その後、所定の位置で裁断する工程を少なくとも行い二方又は三方の側縁部が熱接着された封筒又は箸袋を得るために使用するための上記水性熱圧着組成物が、下記の（Ａ）及び（Ｂ）を含有し、粘度（ザーンカップＲ＃４／２５℃で測定した粘度）が１０〜６０秒であることを特徴とする紙製封筒用又は紙製箸袋用水性熱圧着組成物に関する。
（Ａ）ガラス転移温度が−４０〜０℃の水性アクリル系エマルジョン（Ａ−１）及び／又はガラス転移温度が−４０〜０℃の水性エチレン−酢酸ビニル系エマルジョン（Ａ−２）
水性熱圧着組成物１００質量％中に（Ａ−１）＋（Ａ−２）の合計固形分として２０〜５０質量％；
（Ｂ）平均粒子径が２〜１０μｍのポリエチレンワックス（Ｂ−１）及び／又はシリカ（Ｂ−２）
水性熱圧着組成物１００質量％中に（Ｂ−１）＋（Ｂ−２）の全固形分として１〜１０質量％。
【０００８】
また、本発明は、（２）上記水性熱圧着組成物が、更に、水溶性アクリル系ワニスを上記水性熱圧着組成物１００質量％中に固形分として３〜１２質量％含有することを特徴とする請求項１記載の紙製封筒用又は紙製箸袋用水性熱圧着組成物に関する。
【０００９】
以下、本発明についてさらに詳細に説明する。
【００１０】
まず、紙シートとしては、従来から紙製封筒や紙製箸袋を得るために使用されているコート紙、微塗工紙、ノンコート紙等が使用できる。
【００１１】
次に、インキ組成物としては、オフセット印刷インキ組成物、フレキソ印刷インキ組成物、インクジェット用印刷インキ組成物、活性エネルギー線硬化型印刷インキ組成物等が使用可能である。
【００１２】
次に、水性熱圧着組成物について説明する。
本発明の水性熱圧着組成物は、ガラス転移温度が−４０〜０℃の水性アクリル系エマルジョン（Ａ−１）及び／又はガラス転移温度が−４０〜０℃の水性エチレン−酢酸ビニル系エマルジョン（Ａ−２）並びに、平均粒子径が２〜１０μｍのポリエチレンワックス（Ｂ−１）及び／又は平均粒子径が２〜１０μｍのシリカ（Ｂ−２）を含有するものである。
【００１３】
本発明において使用される水性アクリル系エマルジョン（Ａ−１）は、ガラス転移温度（以下、“Ｔｇ”ともいう）が−４０〜０℃のアクリル酸エステル系重合体又は共重合体を水中に分散させたものである。特に限定されるわけではないが、本発明において用いられる水性アクリル系エマルジョンの例としては、市販のＪＳＲ社製ＡＥ８１０２、ＪＳＲ社製ＡＥ９５０等の水性アクリル系エマルジョン等が挙げられる。
【００１４】
ここで、水性アクリル系エマルジョンのガラス転移温度（Ｔｇ）とは、エマルジョン中に分散しているアクリル酸エステル系重合体又は共重合体のＴｇを意味する。尚、上記ガラス転移温度は、下記Ｗｏｏｄの式により求めた理論ガラス転移温度である。
Ｗｏｏｄの式：１／Ｔｇ＝Ｗ１／Ｔｇ１＋Ｗ２／Ｔｇ２＋Ｗ３／Ｔｇ３＋・・・・・・・＋Ｗｘ／Ｔｇｘ
（式中、Ｔｇ１〜Ｔｇｘは単独重合体のガラス転移温度、Ｗ１〜Ｗｘは重合分率、Ｔｇは理論ガラス転移温度を表す。但し、ガラス転移温度は絶対温度で計算する。）
【００１５】
ガラス転移温度が０℃より高い場合は、接着性が低下し、一方−４０℃より低い場合は、棒積み適性が低下する問題が発生する。特に限定されないが、接着性の観点及び棒積み適性の観点からは０〜−２０℃が好ましい。
【００１６】
本発明において使用される水性エチレン−酢酸ビニル系エマルジョン（Ａ−２）は、ガラス転移温度が−４０〜０℃のエチレン−酢酸ビニル共重合体（ＥＶＡ）及びその類似体、変性体等を水中に分散させたものである。本発明において用いられる水性アクリル系エマルジョンは特に限定されず、例えば、市販の昭和高分子製ＡＤ８８、ＡＤ５６、ＡＤ２等の水性エチレン−酢酸ビニル系エマルジョンを用いることができる。
【００１７】
水性エチレン−酢酸ビニル系水性エチレン−酢酸ビニル系のＴｇについても、上記の水性アクリル系エマルジョンの場合と同様の方法で求めることができる。
【００１８】
上記ガラス転移温度が−４０〜０℃の水性アクリル系エマルジョン、上記ガラス転移温度が−４０〜０℃の水性エチレン−酢酸ビニル系エマルジョンの合計使用量は、水性熱圧着組成物１００質量％中に、（Ａ−１）＋（Ａ−２）の合計固形分として２０〜５０質量％である。ここで「固形分として」２０〜５０質量％とは、水性アクリル系エマルジョン又は水性エチレン−酢酸ビニル系エマルジョンから溶媒を除いた固形成分の量が、水性熱圧着組成物１００質量％のうち２０〜５０質量％であることを意味する。
【００１９】
また、水性アクリル系エマルジョン（Ａ−１）と水性エチレン−酢酸ビニル系エマルジョンの合計（Ａ−２）固形分量が、水性熱圧着組成物１００質量％のうち２０質量％より少ない場合は、接着性が低下し、一方、５０質量％より多い場合は、棒積み適性が低下する問題が発生する。特に限定されないが、上記合計固形分は２５〜４５質量％であるのが好ましく、３０〜５０質量％であるのがより好ましい。
【００２０】
本発明において使用されるポリエチレンワックス（Ｂ−１）及び／又はシリカ（Ｂ−２）の平均粒子径は２〜１０μｍである。平均粒子径が２μｍよりも小さい場合は、棒積み適性が低下し、一方１０μｍより大きい場合は、接着性が低下する問題が発生する。特に限定されないが、上記平均粒子径は、３〜８μｍであるのが好ましく、４〜６μｍであるのがより好ましい。
【００２１】
本発明における上記平均粒子径は、電極の間に粒子を通過させてその抵抗値の変化から粒径を測定する方法であるコールター・カウンター法によって測定される値である。
【００２２】
また、上記平均粒子径が２〜１０μｍのポリエチレンワックス（Ｂ−１）、上記平均粒子径が２〜１０μｍのシリカ（Ｂ−２）の合計使用量は、水性圧着ニス組成物１００質量％中に、（Ｂ−１）＋（Ｂ−２）の全固形分として１〜１０質量％である。
【００２３】
ポリエチレンワックスとシリカの合計使用量が、水性熱圧着組成物１００質量％のうち１質量％未満では棒積み適性が低下し、一方１０質量％以上では接着性が低下する問題が発生する。特に限定されないが、好ましくは３〜８質量％であるのが好ましく、４〜６質量％であるのがより好ましい。
【００２４】
上記ポリエチレンワックス（Ｂ−１）としては、特に限定されず各種公知のものを用いることができる。例えば、市販のものとしては三井化学製ケミパールＷ１００、Ｗ２００、Ｗ４００、Ｗ８００などが挙げられる。
【００２５】
上記シリカ（Ｂ−２）としては、特に限定されず各種公知のものを用いることができる。例えば、市販のものとしては、水澤化学製Ｐ８０１、Ｐ８０２、Ｐ５２６、Ｐ７０７等が挙げられる。
【００２６】
また、水性熱圧着組成物を塗布するロールの洗浄が要求される場合は、さらに水溶性アクリル系ワニスを、水性圧着組成物１００質量％中に固形分として３〜１２質量％含有させることが好ましい。特に限定されないが、水溶性アクリル系ワニスの使用量は、水性圧着組成物１００質量％のうち固形分として４〜１０質量％であるのが好ましく、５〜８質量％であるのがより好ましい。なお、「固形分として」３〜１２質量％含有する、とは、水溶性アクリル系ワニスから溶媒を除いた固形成分の量が、水性熱圧着組成物１００質量％のうち３〜１２質量％であることを意味する。
【００２７】
水溶性アクリル系ワニスとしては、酸価５０〜２５０ＫＯＨｍｇ／ｇ、ガラス転移温度０〜８０℃の共重合体であるカルボキシル基を有するアルカリ可溶性樹脂をアンモニア又は揮発性のアミン等の塩基性化合物で中和させて水中に溶解させたものが使用できる。上記アルカリ可溶性樹脂は、例えば、アクリル酸、メタクリル酸、イタコン酸、マレイン酸、無水マレイン酸、マレイン酸モノアルキルエステル、シトコラン酸、無水シトコラン酸、シトコラン酸モノアルキルエステル等のカルボキシル基含有不飽和単量体と、スチレン、２−ヒドロキシエチルアクリレート、２−ヒドロキシエチルメタクリレート、アリルアクリレート、アリルメタクリレート、ベンジルアクリレート、ベンジルメタクリレート、グリセロールモノアクリレート、グリセロールモノメタクリレート、Ｎ−フェニルマレイミド、ポリスチレンマクロモノマー及びポリメチルメタクリレートマクロモノマー等からなる群より選択される少なくとも１種とを反応させて得られる。
【００２８】
更に、水性熱圧着組成物には、必要に応じて、水性媒体、消泡剤、レベリング剤等も添加することができる。
【００２９】
水性媒体としては、特に限定されないが、水のみ又は水と水混和性有機溶剤の混合物が好ましい。なお、上記水性アクリル系エマルジョン、上記水性エチレン−酢酸ビニル系エマルジョン水分散型樹脂組成物、上記水溶性アクリル系ワニスに含有されている水分で充分なときは別途水を加える必要はない。水混和性有機溶剤としては、メチルアルコール、エチルアルコール等の１価アルコール類、エチレングリコール、プロピレングリコール、ジエチレングリコール、グリセリン等の多価アルコール類、エチレングリコールモノメチルエーテル、エチレングリコールモノエチルエーテル、エチレングリコールモノブチルエーテル、エチレングリコールモノペンチルエーテル、プロピレングリコールモノメチルエーテル、プロピレングリコールモノエチルエーテル、プロピレングリコールモノブチルエーテル、プロピレングリコールモノヘキシルエーテル等のアルキレングリコールモノアルキルエーテル類、エチレングリコールジメチルエーテル、エチレングリコールジエチルエーテル、エチレングリコールジブチルエーテル、エチレングリコールメチルエチルエーテル、エチレングリコールメチルブチルエーテル、エチレングリコールエチルブチルエーテル等のアルキレングリコールジアルキルエーテル類、エチレングリコールモノメチルエステル、エチレングリコールモノエチルエステル、エチレングリコールモノブチルエステル、エチレングリコールモノペンチルエステル、プロピレングリコールモノメチルエステル、プロピレングリコールモノエチルエステル、プロピレングリコールモノブチルエステル、プロピレングリコールモノヘキシルエステル等のアルキレングリコールモノアルキルエステル類等が挙げられる。
【００３０】
消泡剤、レベリング剤としては、特に制限はないが、アセチレン系界面活性剤、フッ素系界面活性剤、シリコーン系界面活性剤等を用いることができる。なかでも、アセチレン系界面活性剤、シリコーン系界面活性剤が好ましい。
【００３１】
アセチレン系界面活性剤としては、アセチレングリコール類、アセチレンアルコール類等が挙げられ、好ましくは、アセチレン基とアルキレンオキサイド鎖を有する界面活性剤であり、例えば、サーフィノール系界面活性剤（日信化学工業（株）製）を挙げることができる。シリコーン系界面活性剤としては、ジメチルポリシロキサン等を挙げることができる。
【００３２】
これらの材料から得られる水性熱圧着組成物の粘度は塗布適性から１０〜６０秒（ザーンカップＲ＃４／２５℃で測定した粘度）である。特に限定されないが、上記粘度は、１０〜４０秒であるのが好ましく、１０〜３０秒であるのがより好ましい。
【００３３】
上記粘度は、ザーンカップＲ＃４を用いて、２５℃の条件下測定する。ザーンカップとは、粘度測定の為の器具であり、下端部の穴からインクを排出し、終了までの秒数を計測するための器具である。具体的には、測定液中にザーンカップを浸し、液より引き上げると同時にストップウォッチを作動させて、カップ中より液が排出するまでの時間を測定することにより、粘度（秒）が測定される。なお、ザーンカップは、通常インキ粘度の範囲に応じて測定液を排出するための下端部の穴の口径（オリフィス径）が異なる設定のものを利用する場合があるが、本発明において使用する「ザーンカップＲ＃４」とは、下端部の穴の口径が４ｍｍのものをいう。
【００３４】
次に、紙製封筒や紙製箸袋の製造方法について具体的に説明する。尚、本発明の水性熱圧着組成物は、具体的に説明した紙製封筒や紙製箸袋の製造方法に限定して使用されるものでない。
【００３５】
下記具体例においては、印刷インキ組成物として、枚葉オフセット印刷インキ組成物を使用した場合について説明する。
【００３６】
本発明の水性熱圧着組成物を使用する、紙製封筒や紙製箸袋の製造方法の具体例、を以下に示す。まず、紙基材シート上に、枚葉オフセット印刷インキ組成物を使用して必要な情報を印刷する。印刷にはロールコーター、チャンバーコーター等のコーターを有する平版枚葉印刷機等を使用することができる。
【００３７】
次に、その基材シートの印刷面とは反対側の面の所定の位置に、本発明の水性熱圧着組成物をコーターで塗布する。ここで本工程における「所定の位置」とは、紙製封筒又は箸袋の接着すべき部分をいう。また塗布方法としては、例えば、上記平版枚葉印刷機のコーターを使用して、ウエット状態で、本発明の水性熱圧着組成物の塗布量が３〜１０ｇ／ｍ２程度となるように塗工する方法、又は基材シートの印刷面とは反対側の面の所定の位置に、ロールコーター、フレキソコーター、グラビアコーター、エアナイフ等の塗工機を用いて、ウエット状態で本発明の水性熱圧着組成物の塗布量が５ｇ／ｍ２程度となるように塗工する方法などが挙げられる。その後、塗布された水性熱圧着組成物を熱乾燥等により乾燥させ水性熱圧着層を設ける。水性熱圧着層を設けた後は、引き続き連続的に次の工程を行ってもよいし、しばらくシートを棒積みしておき数日後次の工程を行ってもよい。
【００３８】
つづいて上記紙シートと別の紙シートを重ね合わせるか又は上記紙シートを折り返した後、水性熱圧着剤層を設けた所定の位置で熱圧着する。例えば、熱圧着機を用いて、熱圧着ロールの温度が概ね３０〜８０℃、加圧する圧力が概ね１０〜３，０００ｋｇ／ｃｍ２である熱圧着ロールを概ね２０〜６０ｍ／ｍｉｎの速度で通過させることにより熱圧着を行うことができる。ここで、熱圧着する工程における「所定の位置」とは、水性熱圧着層を設けた部分と、別の紙シート又は折り返した紙シートとの重ね合わせ部分をいう。
【００３９】
その後、所定の位置で裁断する工程を経て、二方又は三方の側縁部が熱接着された封筒又は箸袋を得る。裁断工程における「所定の位置」とは、封筒又は箸袋の外縁部分をいう。
【発明の効果】
【００４０】
本発明の水性熱圧着組成物を使用し、紙製封筒又は紙製箸袋を得るには、水性熱圧着組成物として、紙シートのカールを発生させないことが必要であった。またそれ以外にも、印刷された紙シートの所定の糊付け部に水性熱圧着組成物を塗布し、乾燥した紙シートが次の工程に行くまで棒積みされるので、水性熱圧着組成物を塗布し乾燥させた面と紙シートが接着しないような棒積み適性が必要であった。さらに、水性熱圧着組成物を塗布し乾燥させた面と紙シートと重ね合わせ熱と圧力により接着（剥離不能）させる接着適性が必要であった。上記構成の紙製封筒又は紙製箸袋用水性熱圧着組成物を使用することにより、これらの必要とされるすべての性能が良好となる。また、洗浄性が要求される場合は、水溶性アクリル系ワニスを併用して使用することにより、洗浄性が向上し良好となる。
【発明を実施するための最良の形態】
【００４１】
以下に実施例をあげて本発明をさらに詳細に説明するが、本発明はこれらの実施例のみに限定されるものではない。なお、特に断りのない限り、「％」は「質量％」を意味し、「部」は「質量部」を意味する。
【００４２】
下記の配合組成となるように混合撹拌し、実施例１〜６、比較例１〜５の水性熱圧着組成物を得た。尚、評価を行う際、水で希釈して、ザーンカップＲ＃４  ２５℃にて２０秒にして評価を実施した（実施例１〜６、比較例１〜５の各水性熱圧着組成物１００部に対して、実施例１では０部、実施例２では５部、実施例３では５部、実施例４では５部、実施例５では３．５部、実施例６では２．５部、比較例１では３．５部、比較例２では３．５部、比較例３では０部、比較例４では３．５部の水を加えて希釈して、ザーンカップＲ＃４  ２５℃にて測定した粘度を２０秒にした）。
【００４３】
（実施例１）
・アクリルエマルジョン（ＪＳＲ社製ＡＥ２００、Ｔｇ：−４０℃、固形分４５％）
７４．５部
・スチレン−アクリル樹脂溶解ワニス（ジョンクリル５０１、Ｔｇ：６５℃、固形分３０％）                                                                      ２０部
・消泡剤（シリコーン添加剤）                                            ０．３部
・ポリエチレンワックス（粒径５μｍ）                                        ５部
・アセチレングリコール                                                  ０．２部
【００４４】
（実施例２）
・アクリルエマルジョン（ＪＳＲ社製ＡＥ８１０２、Ｔｇ：０℃、固形分５５％）
７４．５部
・スチレン−アクリル樹脂溶解ワニス（ジョンクリル５０１、Ｔｇ：６５℃、固形分３０％）                                                                      ２０部
・消泡剤（シリコーン添加剤）                                            ０．３部
・ポリエチレンワックス（粒径５μｍ）                                        ５部
・アセチレングリコール                                                  ０．２部
【００４５】
（実施例３）
・ＥＶＡエマルジョン（水性エチレン−酢酸ビニル系エマルジョン、昭和高分子製ＡＤ８８、Ｔｇ：０℃、固形分５６％）                                        ７４．５部
・スチレン−アクリル樹脂溶解ワニス（ジョンクリル５０１、Ｔｇ：６５℃、固形分３０％）                                                                      ２０部
・消泡剤（シリコーン添加剤）                                            ０．３部
・ポリエチレンワックス  （粒径５μｍ）                                      ５部
・アセチレングリコール                                                  ０．２部
【００４６】
（実施例４）
・ＥＶＡエマルジョン（昭和高分子製ＡＤ８８、Ｔｇ：０℃、固形分５６％）
２４．５部
・アクリルエマルジョン（ＪＳＲ社製ＡＥ８１０２、Ｔｇ：０℃、固形分５５％）
５０部
・スチレン−アクリル樹脂溶解ワニス（ジョンクリル５０１、Ｔｇ：６５℃、固形分３０％）                                                                      ２０部
・消泡剤（シリコーン添加剤）                                            ０．３部
・ポリエチレンワックス（粒径５μｍ）                                        ５部
・アセチレングリコール                                                  ０．２部
【００４７】
（実施例５）
・アクリルエマルジョン（ＪＳＲ社製ＡＥ９５０、Ｔｇ：−２０℃、固形分５０％）
７４．５部
・スチレン−アクリル樹脂溶解ワニス（ジョンクリル５０１、Ｔｇ：６５℃、固形分３０％）                                                                      ２０部
・消泡剤（シリコーン添加剤）                                            ０．３部
・シリカ（粒径５μｍ）                                                      ５部
・アセチレングリコール                                                  ０．２部
【００４８】
（実施例６）（スチレン−アクリル樹脂溶解ワニス含有していない系）
・アクリルエマルジョン（ＪＳＲ社製ＡＥ９５０、Ｔｇ：−２０℃、固形分５０％）
９４．５部
・消泡剤（シリコーン添加剤）                                            ０．３部
・ポリエチレンワックス  （粒径５μｍ）                                      ５部
・アセチレングリコール                                                  ０．２部
【００４９】
（比較例１）（ポリエチレンワックスを使用していない系）
・アクリルエマルジョン（ＪＳＲ社製ＡＥ９５０、Ｔｇ：−２０℃、固形分５０％）
７９．５部
・スチレン−アクリル樹脂溶解ワニス（ジョンクリル５０１、Ｔｇ：６５℃、固形分３０％）                                                                      ２０部
・消泡剤（シリコーン添加剤）                                            ０．３部
・アセチレングリコール                                                  ０．２部
【００５０】
（比較例２）
・アクリルエマルジョン（ＪＳＲ社製ＡＥ３７３Ｂ、Ｔｇ：１０℃、固形分５０％）  
７４．５部
・スチレン−アクリル樹脂溶解ワニス（ジョンクリル５０１、Ｔｇ：６５℃、固形分３０％）                                                                      ２０部
・消泡剤（シリコーン添加剤）                                            ０．３部
・ポリエチレンワックス（粒径５μｍ）                                        ５部
・アセチレングリコール                                                  ０．２部
【００５１】
（比較例３）
・アクリルエマルジョン（ＪＳＲ製ＡＥ６１０Ｃ、Ｔｇ：−６０℃、固形分４５％）
７４．５部
・スチレン−アクリル樹脂溶解ワニス（ジョンクリル５０１、Ｔｇ：６５℃、固形分３０％）                                                                      ２０部
・消泡剤（シリコーン添加剤）                                            ０．３部
・ポリエチレンワックス  （粒径５μｍ）                                      ５部
・アセチレングリコール                                                  ０．２部
【００５２】
（比較例４）
・アクリルエマルジョン（ＪＳＲ社製ＡＥ９５０、Ｔｇ：−２０℃、固形分５０％）
７４．５部
・スチレン−アクリル樹脂溶解ワニス（ジョンクリル５０１、Ｔｇ：６５℃、固形分３０％）                                                                      ２０部
・消泡剤（シリコーン添加剤）                                            ０．３部
・ポリエチレンワックス  （粒径２０μｍ）                                    ５部
・アセチレングリコール                                                  ０．２部
【００５３】
（比較例５）
・アクリルエマルジョン（ＪＳＲ社製ＡＥ９５０、Ｔｇ：−２０℃、固形分５０％）
７４．５部
・スチレン−アクリル樹脂溶解ワニス（ジョンクリル５０１、Ｔｇ：６５℃、固形分３０％）                                                                      ２０部
・消泡剤（シリコーン添加剤）                                            ０．３部
・ポリエチレンワックス（粒径１μｍ）                                        ５部
・アセチレングリコール                                                  ０．２部
【００５４】
（評価）
すべて実際に実機で紙製箸袋を製造するのと同等な条件で簡易試験を行なった。
用紙（ノンコート紙）の所定の位置に２００線／ｉｎｃｈハンドプルーファーにより、実際に紙製箸袋を製造する際に実機で塗布する糊代と同じ５ｍｍ幅で５ｇ／ｍ２の塗布量となるように実施例１〜６、比較例１〜５の各水性熱圧着組成物を塗布し、乾燥させて水性熱圧着層を設けた。１日後、水性熱圧着組成物を塗布した塗工面を重なり合うように折り曲げ、熱圧着機（温度６０℃、圧力１０〜３０００ｋｇ／ｃｍ２程度の加圧）を用いて４０ｍ／ｍｉｎとなるように通過させて、熱と圧力により塗工面同士を、水性熱圧着組成物を設けた所定の位置で接着させた。得られた接着体を用いて以下の評価を行なった。
【００５５】
＜接着性＞
接着させた用紙を手で剥離し、紙から毟れるかどうか確認する。結果を表１及び２に示す。
評価基準
○：紙内部から毟れる
△：接着はしているが、塗工面で剥離する
×：全くつかない
【００５６】
＜棒積み適性＞
実施例１〜６、比較例１〜５の各水性熱圧着組成物を塗布し乾燥させた用紙を用い、水性熱圧着組成物を塗布した面（塗工面）と塗布していない面（未塗工面）を重ね合わせ、金属重りで１ｋｇ／ｃｍ２の圧力をかけ６０℃、２時間ブロッキング試験を行ない評価した。結果を表１及び２に示す。
評価基準
○：擬似接着も無く容易に剥離できる
△：若干くっつきあり
×：塗工面／用紙面（未塗工面）でくっついており、紙の毟れ有り
【００５７】
＜洗浄性＞
実施例１〜６、比較例１〜５の各水性熱圧着組成物を塗布後、２００線／ｉｎｃｈハンドプルーファーを水で洗浄する際の洗浄性により評価した。結果を表１及び２に示す。
評価基準
○：容易に水洗浄可能
×：くっついてしまい、洗浄しにくい
【００５８】
＜カール性＞
カール性は用紙に２００線／ｉｎｃｈハンドプルーファーにより、実際に紙製箸袋を製造する際に実機で塗布する糊代と同じ５ｍｍ幅で５ｇ／ｍ２の塗布量となるように実施例１〜６、比較例１〜５の各水性熱圧着組成物を塗布し、乾燥させ後の、用紙のカール性を目視にて評価した。結果を表１及び２に示す。
評価基準
○：カールなし
×：カール有り
【００５９】
【表１】
2007217612.tif 000002
【００６０】
【表２】
2007217612.tif 000003
【産業上の利用可能性】
【００６１】
本発明の水性熱圧着組成物は、紙シートのカールを抑制でき、かつ棒積み適性、接着適性に優れている。これにより、糊付け部分からのはみ出しがなく、紙シートのカールの発生による外観が悪くなる問題等が生じない紙製封筒又は紙製箸袋を得ることができる。